(57)【要約】      （修正有）【課題】  汎用性のある粉体と液体との連続的な混合ないし造粒を行うことができると共に、造粒製品の歩留まりが良く、しかも量産に適し、製造コストを低減することができる、操作ないし取扱いの簡便な粉体／液体連続混合造粒方法および装置を提供する。【解決手段】  噴霧ノズルの外周部に設けた粉体供給口から前記噴霧される液体を囲繞するように粉体を分散供給し、さらに前記粉体供給口の外周部に設けた給気ノズルから前記分散供給される粉体の飛散シールド空気膜を形成するように給気を行い、これにより形成される空気中において、粉体と液体とを連続的に混合接触させて混合造粒体を形成すると同時に、混合造粒室の底部において、回転混合攪拌盤を連続回転させて、空気中を負圧化して渦流を発生させることにより混合造粒体の形成を促進させると共に、混合造粒体を剪断ないし混合攪拌して均一な造粒体を連続的に形成しながら排出するよう構成する。【選択図】  図１
2005238064.tif 000002
【特許請求の範囲】
【請求項１】
ホッパ形状の混合造粒室の頂部を密閉し、この密閉した混合造粒室頂部のほぼ中心部より噴霧ノズルを介して下方に液体を連続的に噴霧すると共に、前記噴霧ノズルの外周部に設けた粉体供給口から前記噴霧される液体を囲繞するように粉体を分散供給し、さらに前記粉体供給口の外周部に設けた給気ノズルから前記分散供給される粉体の飛散シールド空気膜を形成するように給気を行い、これにより形成される空気中において、粉体と液体とを連続的に混合接触させて混合造粒体を形成すると同時に、
前記混合造粒室の底部において、回転混合攪拌盤を連続回転させて、前記空気中を負圧化して渦流を発生させることにより混合造粒体の形成を促進させると共に、混合造粒体を剪断ないし混合攪拌して、均一な造粒体を連続的に形成しながら排出することを特徴とする粉体／液体連続混合造粒方法。
【請求項２】
前記粉体と液体とを連続的に混合接触させて混合造粒体を形成するホッパ形状の混合造粒室の内周面を、揺動化ないし流動化可能に構成して、混合造粒体が付着しないようすることを特徴とする請求項１記載の粉体／液体連続混合造粒方法。
【請求項３】
頂部を密閉したホッパ形状の混合造粒室からなり、この混合造粒室は、その頂部中心部に液体を下方に噴霧するための噴霧ノズルを配設すると共に、前記噴霧ノズルを囲繞するように粉体を分散供給するための粉体供給口を設け、さらに前記粉体供給口の外周に前記分散供給される粉体の飛散シールド空気膜を形成するための給気を行う給気ノズルを設けて、前記噴霧ノズルから連続的に噴霧する液体を囲繞するように、前記粉体供給口から粉体を連続的に分散供給し、さらに前記給気ノズルから給気を行って粉体の飛散シールド空気膜を形成して、粉体と液体とを連続的に混合接触させて混合造粒体を形成する噴霧混合室と、
前記噴霧混合室の底部において、前記噴霧混合室内で形成された混合造粒体を、連続回転する回転混合攪拌盤により、前記噴霧混合室内を負圧化して渦流を発生させることにより混合造粒体の形成を促進させると共に、混合造粒体の剪断ないし混合攪拌を行って、均一な造粒体を連続的に形成しながら排出する攪拌混合室とから構成することを特徴とする粉体／液体連続混合造粒装置。
【請求項４】
前記回転混合攪拌盤を備えた攪拌混合室は、その内部周面を直管状に形成すると共に、内部底面を水平面状に形成してその一部に混合造粒体の排出口を設け、さらに前記攪拌混合室の内面部に、摩擦に対する発熱性の低い非金属材料等からなる非付着性スリーブを交換可能に装着したことを特徴とする請求項３記載の粉体／液体連続混合造粒装置。
【請求項５】
前記回転混合攪拌盤は、その中心部を回転駆動軸に結合され、上面に上面スクレーパと第１の側面スクレーパとをそれぞれ放射状に構成配置し、下面に第２の側面スクレーパと掻出羽根とをそれぞれ放射状に構成配置した構成からなることを特徴とする請求項３または４記載の粉体／液体連続混合造粒装置。
【請求項６】
前記非付着性スリーブは、前記混合攪拌室の内部周面および内部底面からなる内面部をそれぞれ被覆する周面部および底面部とからなり、非金属材料等により一体成形により構成すると共に、周面部と底面部との境界部分を、その全周に亘ってテーパ状に形成したことを特徴とする請求項３ないし５のいずれかに記載の粉体／液体連続混合造粒装置。
【請求項７】
前記粉体と液体との混合造粒体を形成する噴霧混合室は、その内周面の一部ないし全部に対して、混合造粒体が付着しないよう揺動化ないし流動化可能に構成することを特徴とする請求項３記載の粉体／液体連続混合造粒装置。
【発明の詳細な説明】
【技術分野】
【０００１】
本発明は、粉体を加湿して造粒することにより、粉体の体積を増大させると共に水への溶解性に優れた粉粒体を、連続的に製造するための粉体／液体連続混合造粒方法および装置に関するものである。
【背景技術】
【０００２】
従来、水溶性多糖類粉体は、乾燥した微細な粉体であるために、これを取り扱う際に微細な粉体が空中に舞う、いわゆる粉立ちが発生し易く、過度の場合には粉塵爆発の危険があるばかりでなく、作業場が粉塵で汚染される等の衛生上の問題がある。また、水溶性多糖類粉体は、難溶性のため水への溶解時に泡立ちを生じる難点がある。このような水溶性多糖類粉体の問題点を解決するため、造粒工程等で粉体の粒径を大きくする方法や、粉体の表面を加工する方法がある。しかしながら、従来の造粒や表面加工を行う工程を実施することは、水溶性多糖類粉体の製品化コストを高める難点がある。
【０００３】
そこで、従来においては、水への溶解性に優れ、溶解時の泡立ちおよび取扱い作業時の粉立ちが抑制された、作業性に優れる水溶性多糖類を製造する方法として、水溶性多糖類粉体に、水溶性多糖類粉体と乳化剤の混合液をバインダーとして使用し造粒することを特徴とする、造粒水溶性多糖類の製造方法が提案されている（特許文献１参照）。この特許文献１には、前記造粒水溶性多糖類の製造例として、流動層造粒装置により、例えば水溶性大豆ヘミセルロース粉体（水溶性多糖類粉体）１０部、ソルビタンモノラウレート（乳化剤）０．５部、水８９．５部からなるバインダー液を使用して、同じく水溶性大豆ヘミセルロース粉体（水溶性多糖類粉体）２００部を、吸気温度８０℃、バインダー液のスプレー噴霧圧力３．０ｋｇ／ｃｍ2 で造粒し、水溶性大豆ヘミセルロースの造粒品を得ることが開示されている。
【０００４】
また、この種の造粒方法として、固体粉末を気流により流動させ、それに適量の造粒用の液体を噴霧することにより造粒する方法において、条件を制御することにより望ましい状態の粒子を造粒する方法が提案されている（特許文献２参照）。前記特許文献２には、粉体粒子を収容した造粒部の底面の一部から気流を流入させることにより、造粒部に偏った状態で気流を流入させて、粉体粒子を流動させると共に、攪拌羽根で攪拌しながら造粒用液体を噴霧することにより造粒する方法が開示されている。また、前記特許文献２には、固形粉末の攪拌造粒に際して、原料粉末の量に対して一定の量のアルコールをミストとして噴霧することが好ましく、例えば粉末量１００部に対して１５〜３０部であり、しかもアルコールミストの噴霧に際しては、空気流にアルコールをスプレーし、そのアルコールミストを攪拌中の粉末に吹き付けることが開示されている。
【０００５】
今日、食品、化学、薬品、プラスチック、電子、窯業、機械、金属等の産業分野において、各種素材の成形もしくは加工に際して、粉体を取扱うことが不可欠であることから、このような粉体の取扱いに際し、前述したような粉体の造粒を行うための装置として、粉体と液体との連続混合装置や連続造粒装置等が、種々提案され実用化されている。
【０００６】
本出願人は、先に、粉体を少量の液体であっても均一に加湿することができる連続混合方法およびその装置を開発し、特許を得た（特許文献３参照）。すなわち、この特許文献３に開示される粉体を均一に加湿する連続混合方法およびその装置は、基盤で覆われた混合室内で回転している回転混合盤に、連続的に定量供給される粉体に対して、複数の噴射ノズルから液体を噴出させ、前記回転混合盤に設けられこの回転混合盤の回転に伴って前記噴射ノズル口を横切るように配置された複数の上面スクレーパと、前記回転混合盤に設けられ前記混合室の内壁に沿って旋回する側面スクレーパおよび排出翼とにより、攪拌混合するように構成したものである。
【０００７】
また、本出願人は、粉体と液体との均一な混合流体を得るように構成した粉体と液体との連続混合装置において、(1) 回転混合盤を備えた混合室の内面部、例えば前記混合室の内部周面および内部底面からなる内面部を、それぞれ被覆する周面部および底面部とからなる非金属製スリーブを構成して、(2) この非金属製スリーブを前記混合室の内面部に交換可能に装着することにより、前記混合室内における混合物の付着や発熱を防止すると共に、混合物の品質の変化を防止し、混合室の製造ないしメンテナンスを容易化して、装置の長期間に亘る連続運転を可能にし、しかも設備コストの低減を達成することができる粉体と液体との連続混合装置の開発に成功し、特許出願を行った（特許文献４参照）。
【０００８】
特に、前記特許文献４において提案された、粉体と液体との連続混合装置においては、前記非金属製スリーブもしくは非金属製カバー部材を構成するための非金属材料として、例えば塩化ビニル樹脂、ポリエチレン、ポリプロピレン、ＡＢＳ樹脂、メタクリル樹脂、ナイロン、ポリアセタール樹脂、ポリカーボネート樹脂、その他の熱可塑性樹脂からそれぞれ選択することにより、耐薬品性および熱安定性に優れたものを得ることができると共に、さらに選択される前記材料によっては、成形性、寸法安定性、機械特性、耐衝撃性等にも優れたものを得ることができることが開示されている。
【０００９】
【特許文献１】特開２０００−６３４０２号公報
【特許文献２】特開２０００−２３７５７２号公報
【特許文献３】特公昭６３−４３１２７号公報
【特許文献４】未公開の特願２００３−８９７３４号
【発明の開示】
【発明が解決しようとする課題】
【００１０】
しかしながら、前述したように、水への溶解性に優れた水溶性多糖類粉体等の造粒製品を製造する方法として、従来の製造方法ないし造粒方法においては、特定の溶液をバインダーとして使用したり、空気流に液体をミストとして噴霧し、これを攪拌中の原料粉末に吹き付けるようにする方法である。すなわち、従来より提案されている造粒製品の製造方法および装置においては、粉体と液体の接触ないし混合方法として、特殊な条件を必要とするため、造粒製品の歩留まりや、量産化および製造コストの低減化について、十分に満足し得るものではなかった。また、このような従来の製造方法ないし造粒方法を実施するための装置構成としては、それぞれ特定の条件を満足させるための操作が必要となり、取扱いが煩雑となる難点がある。
【００１１】
そこで、本発明者等は、鋭意研究並びに試作を重ねた結果、ホッパ形状の混合造粒室の頂部を密閉し、この密閉した混合造粒室頂部のほぼ中心部より噴霧ノズルを介して下方に清水等の液体を連続的に噴霧すると共に、前記噴霧ノズルの外周部に設けた粉体供給口から前記噴霧される液体を囲繞するように粉体を分散供給し、さらに前記粉体供給口の外周部に設けた給気ノズルから前記分散供給される粉体の飛散シールド空気膜を形成するように給気を行い、これにより形成される空気中において、粉体と液体とを連続的に混合接触させて混合造粒体を形成すると同時に、前記混合造粒室の底部において、回転混合攪拌盤を連続回転させて、前記空気中を負圧化して渦流を発生させることにより混合造粒体の形成を促進させると共に、混合造粒体を剪断ないし混合攪拌して均一な混合造粒体を連続的に形成しながら排出するように構成することにより、汎用性のある粉体と液体との連続的な混合ないし造粒を行うことができると共に、造粒製品の歩留まりが良く、しかも量産に適し、製造コストを低減することができる、操作ないし取扱いの簡便な粉体／液体連続混合造粒方法および装置を得ることができることを突き止めた。
【００１２】
従って、本発明の目的は、汎用性のある粉体と液体との連続的な混合ないし造粒を行うことができると共に、造粒製品の歩留まりが良く、しかも量産に適し、製造コストを低減することができる、操作ないし取扱いの簡便な粉体／液体連続混合造粒方法および装置を提供することにある。
【課題を解決するための手段】
【００１３】
前記目的を達成するため、本発明の請求項１に記載の粉体／液体連続混合造粒方法は、ホッパ形状の混合造粒室の頂部を密閉し、この密閉した混合造粒室頂部のほぼ中心部より噴霧ノズルを介して下方に液体を連続的に噴霧すると共に、前記噴霧ノズルの外周部に設けた粉体供給口から前記噴霧される液体を囲繞するように粉体を分散供給し、さらに前記粉体供給口の外周部に設けた給気ノズルから前記分散供給される粉体の飛散シールド空気膜を形成するように給気を行い、これにより形成される空気中において、粉体と液体とを連続的に混合接触させて混合造粒体を形成すると同時に、
前記混合造粒室の底部において、回転混合攪拌盤を連続回転させて、前記空気中を負圧化して渦流を発生させることにより混合造粒体の形成を促進させると共に、混合造粒体を剪断ないし混合攪拌して、均一な造粒体を連続的に形成しながら排出することを特徴とする。
【００１４】
本発明の請求項２に記載の粉体／液体連続混合造粒方法は、前記粉体と液体とを連続的に混合接触させて粉体と液体との混合造粒体を形成するホッパ形状の混合造粒室の内周面を、揺動化ないし流動化可能に構成して、混合造粒体が付着しないようすることを特徴とする。
【００１５】
本発明の請求項３に記載の粉体／液体連続混合造粒装置は、頂部を密閉したホッパ形状の混合造粒室からなり、この混合造粒室は、その頂部中心部に液体を下方に噴霧するための噴霧ノズルを配設すると共に、前記噴霧ノズルを囲繞するように粉体を分散供給するための粉体供給口を設け、さらに前記粉体供給口の外周に前記分散供給される粉体の飛散シールド空気膜を形成するための給気を行う給気ノズルを設けて、前記噴霧ノズルから連続的に噴霧する液体を囲繞するように、前記粉体供給口から粉体を連続的に分散供給し、さらに前記給気ノズルから給気を行って粉体の飛散シールド空気膜を形成し、粉体と液体とを連続的に混合接触させて混合造粒体を形成する噴霧混合室と、
前記噴霧混合室の底部において、前記噴霧混合室内で形成された混合造粒体を、連続回転する回転混合攪拌盤により、前記噴霧混合室内を負圧化して渦流を発生させることにより混合造粒体の形成を促進させると共に、混合造粒体の剪断ないし混合攪拌を行って、均一な造粒体を連続的に形成しながら排出する攪拌混合室とから構成することを特徴とする。
【００１６】
本発明の請求項４に記載の粉体／液体連続混合造粒装置は、前記回転混合攪拌盤を備えた攪拌混合室は、その内部周面を直管状に形成すると共に、内部底面を水平面状に形成してその一部に混合造粒体の排出口を設け、さらに前記攪拌混合室の内面部に、摩擦に対する発熱性の低い非金属材料等からなる非付着性スリーブを交換可能に装着したことを特徴とする。
【００１７】
本発明の請求項５に記載の粉体／液体連続混合造粒装置は、前記回転混合攪拌盤は、その中心部を回転駆動軸に結合され、上面に上面スクレーパと第１の側面スクレーパとをそれぞれ放射状に構成配置し、下面に第２の側面スクレーパと掻出羽根とをそれぞれ放射状に構成配置した構成からなることを特徴とする。
【００１８】
本発明の請求項６に記載の粉体／液体連続混合造粒装置は、前記非付着性スリーブは、前記混合攪拌室の内部周面および内部底面からなる内面部をそれぞれ被覆する周面部および底面部とからなり、非金属材料等により一体成形により構成すると共に、周面部と底面部との境界部分を、その全周に亘ってテーパ状に形成したことを特徴とする。
【００１９】
本発明の請求項７に記載の粉体／液体連続混合造粒装置は、前記粉体と液体との混合造粒体を形成する噴霧混合室は、その内周面の一部ないし全部に対して、混合造粒体が付着しないよう揺動化ないし流動化可能に構成することを特徴とする。
【発明の効果】
【００２０】
本発明の請求項１に記載の粉体／液体連続混合造粒方法によれば、給気により形成される乱流状態の空気中において、粉体と液体とを連続的に混合接触させて粉体と液体との混合造粒体を形成し、さらに前記混合造粒体を剪断ないし混合攪拌して均一な混合造粒体を連続的に形成しながら排出することにより、汎用性のある粉体と液体との連続的な混合ないし造粒を行うことができると共に、造粒製品の歩留まりが良く、しかも量産に適し、製造コストを低減することができる粉体／液体連続混合造粒方法が得られる。
【００２１】
本発明の請求項２に記載の粉体／液体連続混合造粒方法によれば、混合造粒室内において形成される混合造粒体が、混合造粒室の内周面に付着しないようにすることにより、造粒製品の歩留まりの向上に寄与することができる。
【００２２】
本発明の請求項３に記載の粉体／液体連続混合造粒装置によれば、ホッパ形状の混合造粒室において、液体を噴霧する噴霧ノズル、粉体を分散供給する粉体供給口、および粉体の飛散シールド空気膜を形成する給気ノズルを設けてなる、粉体と液体とを連続的に混合接触させて混合造粒体を形成する噴霧混合室と、前記噴霧混合室の底部において、噴霧混合室内を負圧化して渦流を発生させることにより混合造粒体の形成を促進すると共に、混合造粒体に対して剪断ないし混合攪拌を行って、均一な造粒体を連続的に形成しながら排出する回転混合攪拌盤を設けてなる攪拌混合室とを備えた構成とすることにより、汎用性のある粉体と液体との連続的な混合ないし造粒を行うことができると共に、造粒製品の歩留まりが良く、しかも量産に適し、製造コストを低減することができる、操作ないし取扱いの簡便な粉体／液体連続混合造粒装置が得られる。
【００２３】
本発明の請求項４ないし請求項６に記載の粉体／液体連続混合造粒装置によれば、混合造粒室の攪拌混合室の内面部に、摩擦に対する発熱性の低い非金属材料等からなる非付着性スリーブを形成して、これを交換可能に装着することにより、耐薬品性および熱安定性に優れたものが得られると共に、スリーブの肉厚も十分に確保して全面機械加工での製作を可能とすることから、混合室内の加工精度を向上して、混合物の付着および発熱を容易かつ確実に防止することができる。
また、前記攪拌混合室に装着された非付着性スリーブと回転混合攪拌盤に設けられた各回転部材との隙間を最小限に設計することができ、混合物の排出を円滑に行って、内部残量も殆どなくなり、作業後のクリーニングも大幅に改善することができる。
さらに、前記非付着性スリーブを、耐薬品性および熱安定性に優れると共に、成形性、寸法安定性、機械特性、耐衝撃性等にも優れたものとして、全面機械加工によって製作することにより、加工精度の向上を図ることができる。
【００２４】
本発明の請求項７に記載の粉体／液体連続混合造粒装置によれば、前記粉体と液体との混合造粒体を形成する噴霧混合室において、混合造粒体が付着しないよう揺動化ないし流動化可能に構成することによって、造粒製品の歩留まりの向上と共に、噴霧混合室内のメンテナンスも容易化することができる。
【発明を実施するための最良の形態】
【００２５】
次に、本発明に係る粉体／液体連続混合造粒方法の実施例につき、この方法を実施する装置の関係において、添付図面を参照しながら以下詳細に説明する。
【００２６】
図１は、本発明に係る粉体／液体連続混合造粒方法を実施する装置の一実施例を示すものである。すなわち、図１において、本実施例の粉体／液体連続混合造粒装置１０は、頂部を密閉したホッパ形状の混合造粒室１２からなり、この混合造粒室１２は、その頂部中心部に液体を下方に噴霧するための噴霧ノズル１４を配設すると共に、前記噴霧ノズル１４を囲繞するように粉体を分散供給するための粉体供給口１６を設け、さらに前記粉体供給口１６の外周に前記分散供給される粉体の飛散シールド空気膜を形成するための給気を行う給気ノズル１８を設けて、その上部側に粉体と液体との噴霧混合室２０を構成する。なお、前記粉体供給口１６は、噴霧ノズル１４から噴霧される液体に対してその外周に対して均等に分散供給されるように、粉体供給口１６の開口部において前記噴霧ノズル１４側に、図示のように、コーン形状の分散体１７を設ける。
【００２７】
しかるに、この噴霧混合室２０においては、前記噴霧ノズル１４から連続的に噴霧する液体Ｒを囲繞するように、前記粉体供給口１６から粉体Ｐを連続的に分散供給し、さらに前記給気ノズル２０から給気Ａを行って粉体の飛散シールド空気膜Ａｆを形成し、粉体Ｐと液体Ｒとを連続的に混合接触させて粉体Ｐと液体Ｒとの混合造粒体Ｇを形成することができる。
【００２８】
また、前記混合造粒室１２の下部側、すなわち前記噴霧混合室２０の底部には、回転混合攪拌盤３２を設けた攪拌混合室３０を構成する。すなわち、この攪拌混合室３０においては、前記回転混合攪拌盤３２を高速で連続回転させることにより、前記噴霧混合室２０内を負圧化して渦流を発生させることにより混合造粒体Ｇの形成を促進させると共に、混合造粒体Ｇの剪断ないし混合攪拌を行って、均一な造粒体Ｇを連続的に形成しながら排出するように設定される。
【００２９】
前記構成からなる本実施例の粉体／液体連続混合造粒装置１０においては、前記混合造粒室１２の上部に形成された噴霧混合室２０の頂部のほぼ中心部より、噴霧ノズル１４を介して下方に清水等の液体Ｒを連続的に噴霧すると共に、前記噴霧ノズル１４の外周部に設けた粉体供給口１６から前記噴霧される液体Ｒを囲繞するように粉体Ｐを分散供給し、さらに前記粉体供給口１６の外周部に設けた給気ノズル１８から前記分散供給される粉体Ｐの飛散シールド空気膜Ａｆを形成するように給気を行い、これにより形成される空気中において、粉体Ｐと液体Ｒとを連続的に混合接触させて混合造粒体Ｇを形成する。
【００３０】
これと同時に、前記混合造粒室１０の下部に形成された攪拌混合室３０においては、回転混合攪拌盤３２を連続回転させることにより、前記噴霧混合室２０の内部を負圧化して渦流を発生させることにより混合造粒体Ｇの形成を促進する。そして、前記攪拌混合室３０内に導入される前記混合造粒体Ｇを剪断ないし混合攪拌して、均一な造粒体Ｇを連続的に形成しながら排出することができる。
【００３１】
また、前記粉体Ｐと液体Ｒとを連続的に混合接触させて、混合造粒体Ｇを形成するホッパ形状の混合造粒室１０の内周面には、加湿された混合造粒体Ｇが付着して歩留まりを低下させてしまう。そこで、本実施例においては、前記混合造粒室１０の内周面を揺動化ないし流動化可能に構成して、混合造粒体が付着しないように構成する。
【００３２】
すなわち、前記混合造粒室１０の内周面を揺動化させる手段としては、例えば、図１に示すように、混合造粒室１０の上部に形成された噴霧混合室２０の一部内周面に、ゴム、ナイロン、布等からなるフレキシブル壁面２２を形成し、この壁面の内部２２ａに外部より給気パイプ２４を介して圧縮空気を脈動的に供給し、前記フレキシブル壁面２２を振動ないし揺動させるように構成することにより、前記内周面への混合造粒体Ｇの付着を防止することができる。また、前記混合造粒室１０の内周面を流動化させる手段としては、例えば、混合造粒室１０の上部に形成された噴霧混合室２０の内周面に沿って、適宜圧縮空気を流過させるように構成することにより、前記内周面への混合造粒体の付着を防止することができる。
【００３３】
一方、前記混合造粒室１０の下部に形成された攪拌混合室３０は、図２に拡大して示すように、前記回転混合攪拌盤３２を囲繞するように配置した直管状の胴部３３と、一部に粉体と液体との混合物を排出するための排出口３５を設けた水平面状の底板３４とから構成する。また、前記底板３４の中心部には、回転駆動軸４０が挿通配置され、前記回転混合攪拌盤３２に結合されている。なお、前記回転混合攪拌盤３２は、その中心部において結合された回転駆動軸４０が、適宜外部駆動源（図示せず）と結合されて回転駆動するように構成する。
【００３４】
前記回転混合攪拌盤３２は、図２に示すように、その上面に上面スクレーパ４２と第１の側面スクレーパ４３とをそれぞれ放射状に構成配置し、また下面には第２の側面スクレーパ４５と掻出羽根４６とをそれぞれ放射状に構成配置する。従って、前記構成からなる本実施例の混合造粒室１０は、攪拌混合室３０内で高速回転している回転混合攪拌盤３２により、その上部に形成される噴霧混合室２０の内部を負圧化することにより混合造粒体Ｇの形成を促進すると共に、噴霧混合室２０から攪拌混合室３０へ連続的に導入される混合造粒体Ｇの剪断ないし混合攪拌が行われて、均一な混合造粒体Ｇを形成すると共に、排出口３５から連続的に排出するように構成される。
【００３５】
また、本実施例の粉体／液体連続混合造粒装置１０においては、前記攪拌混合室３０の内部周面３３ａおよび内部底面３４ａからなる内面部を、それぞれ被覆するように形成した周面部５３および底面部５４とを備え、非金属材料等により一体成形された非付着性スリーブ５０を、交換可能に設ける。この非付着性スリーブ５０は、例えば塩化ビニル樹脂、ポリエチレン、ポリプロピレン、ＡＢＳ樹脂、メタクリル樹脂、ナイロン、ポリアセタール樹脂、ポリカーボネート樹脂、その他の熱可塑性樹脂から選択される非金属材料等によって、図３の（ａ）〜（ｄ）に示すように、一体成形加工される。すなわち、前記非付着性スリーブ５０の底面部５４には、前記攪拌混合室３０の底板３４に設けられた排出口３５と対応して、排出口５５が設けられている。また、前記非付着性スリーブ５０は、周面部５３と底面部５４との境界部分５６において、その全周に亘ってテーパ状に形成されている。
【００３６】
従って、このように構成した非付着性スリーブ５０を、前記攪拌混合室３０の内部に交換可能に装着することにより、前記攪拌混合室３０内においては、混合造粒体Ｇの混合接触における摩擦熱の発生を防止して、これに起因する混合物のメルト化および付着、焼付き等の問題を解消することができると共に、混合造粒体Ｇの排出を円滑に行って、内部残量も殆どなくなり、作業後のクリーニングも大幅に改善することができる。また、非付着性スリーブ５０は、全面機械加工で製作することができ、加工精度の向上を図ることができる。さらに、非付着性スリーブ５０とすることによって、その肉厚を十分確保することができ、摩耗や劣化等の問題を解消して、長期間の運転を可能とし、メンテナンスも簡便かつ容易となる利点を有する。なお、前記非付着性スリーブ５０について、これを試作した結果、非金属材料としてポリアセタール樹脂を使用した場合には、前述した多くの優れた効果が得られることを確認した。
【００３７】
次に、前記構成からなる粉体／液体連続混合造粒装置を使用して粉体と液体とを連続的に混合造粒する実施例について説明する。但し、本発明はこれらの実施例のみに限定されるものではない。
【実施例１】
【００３８】
（α化デンプンの加湿粉体の製造例）
混合造粒室１２の頂部において、噴霧ノズル１４から６４ｃｃ／ｍｉｎの清水を連続的に噴霧すると共に、粉体供給口１６から３．６３Ｋｇ／ｍｉｎのα化デンプンを供給し、さらに給気ノズル１８から圧縮空気を供給した。同時に、混合造粒室１２の底部において、回転混合攪拌盤３２を１０００ｒｐｍで回転させながら、α化デンプンの加湿粉体を連続的に製造した。この結果、均一な粒度を有する１０％〜１３％の加湿粉体からなる水への溶解性に優れたα化デンプンを、約１００％に近い高い歩留まりで製造することができた。
【実施例２】
【００３９】
（高分子吸水剤の製造例）
混合造粒室１２の頂部において、噴霧ノズル１４から２２５ｃｃ／ｍｉｎの清水を連続的に噴霧すると共に、粉体供給口１６から４．５Ｋｇ／ｍｉｎのポリビニルアルコール粉末を供給し、さらに給気ノズル１８から圧縮空気を供給した。同時に、混合造粒室１２の底部において、回転混合攪拌盤３２を１０００ｒｐｍで回転させながら、ポリビニルアルコールの加湿粉体を連続的に製造した。この結果、均一な粒度を有する３％〜５％の加湿粉体からなる水の吸水性に優れた高分子吸水剤を、約１００％に近い高い歩留まりで製造することができた。
【００４０】
以上、本発明の好適な実施例についてそれぞれ説明したが、本発明は前記実施例に限定されることなく、本発明の精神を逸脱しない範囲内において、多くの設計変更を行うことができる。
【図面の簡単な説明】
【００４１】
【図１】本発明に係る粉体／液体連続混合造粒方法を実施する装置の一実施例を示す概略断面側面図である。
【図２】図１に示す粉体／液体連続混合造粒装置の攪拌混合室の要部拡大断面側面図である。
【図３】図２に示す粉体／液体連続混合造粒装置の攪拌混合室内に装着される非付着性スリーブの一実施例を示すものであって、（ａ）は平面図、（ｂ）は（ａ）のＢ方向から見た側面図、（ｃ）は（ａ）のＣ−Ｃ線要部断面図、（ｄ）は（ａ）のＤ−Ｄ線要部断面図である。
【符号の説明】
【００４２】
１０  粉体／液体連続混合造粒装置
１２  混合造粒室
１４  噴射ノズル
１６  粉体供給口
１７  分散体
１８  給気ノズル
２０  噴霧混合室
２２  フレキシブル壁面
２４  給気パイプ
３０  攪拌混合室
３２  回転混合攪拌盤
３３  胴部
３３ａ  内部周面
３４  底板
３４ａ  内部底面
３５  排出口
３６  粉体供給筒
３７  粉体供給口
４０  回転駆動軸
４２  上面スクレーパ
４３  第１の側面スクレーパ
４５  第２の側面スクレーパ
４６  掻出羽根
５０  非付着性スリーブ
５３  周面部
５４  底面部
５５  排出口
５６  境界部分（テーパ状）
Ｐ  粉体
Ｒ  液体
Ｇ  混合造粒体
Ａ  給気
Ａｆ  飛散シールド空気膜
【図１】
2005238064.tif 000003
【図２】
2005238064.tif 000004
【図３】
2005238064.tif 000005